FR 3159470 A1 20250822 FR 2401488 A 20240215 Un élément électrochimique sodium-ion comprenant un électrolyte comprenant du carbonate de vinylène, de l’hexane-1,3,6-tricarbonitrile, un ou plusieurs sels de sodium et un ou plusieurs solvants. Figure d’abrégé : Figure 1 Elément électrochimique sodium-ion Le domaine technique de l’invention est celui des éléments électrochimiques rechargeables (ou accumulateurs) de type sodium-ion. Arrière-plan Un élément électrochimique sodium-ion est connu de l’état de la technique. Il comprend généralement une électrode positive comprenant une matière active constituée d’un matériau capable d’insérer du sodium dans sa structure, une électrode négative comprenant une matière active constituée par exemple de carbone et un électrolyte. L’électrolyte comprend un ou plusieurs solvants organiques dans lesquels sont dissous un ou plusieurs sels de sodium. L’électrolyte remplit le volume interne de l’élément et permet aux ions sodium de se déplacer entre l’électrode positive et l’électrode négative. Le fonctionnement de l’élément électrochimique est fondé sur le principe de l’insertion réversible de sodium dans la structure hôte d’une matière électrochimiquement active. Lors de la charge de l’élément, la matière active positive s’oxyde et désinsère du sodium de sa structure, tandis que la matière active négative se réduit et du sodium vient s’insérer dans sa structure. A l’inverse, lors de la décharge de l’élément, la matière active positive se réduit et insère dans sa structure du sodium tandis que la matière active négative s’oxyde et du sodium se désinsère de sa structure. Un élément sodium-ion constitue une alternative intéressante à un élément lithium-ion en raison d’une plus grande abondance du sodium par rapport au lithium et d’un coût plus faible. Cependant, actuellement, l’un des inconvénients d’un élément sodium-ion est une durée de vie en cyclage plus faible que celle d’un élément lithium-ion. Le document CN107171020 décrit un élément électrochimique sodium-ion comprenant un électrolyte non-aqueux. Cet électrolyte contient un additif qui contribue à la formation d’un film protecteur stable à la surface de l’électrode positive de l’élément. Ce film participe au maintien des performances de l’élément en cyclage. La molécule de cet additif comporte au moins deux groupements nitrile. L’additif peut être choisi parmi le succinonitrile (ou butanedinitrile), le glutaronitrile (ou pentanedinitrile) et l’hexanetrinitrile. La matière active négative est du carbone mou. La matière active positive est Na[Cu-Fe-Mn]O 2 de type O3. Le document CN114824474 décrit un élément électrochimique sodium-ion comprenant un électrolyte non-aqueux. L’électrolyte contient un premier additif qui est un composé nitrile pouvant être choisi parmi le succinonitrile, le glutaronitrile et l’hexanetrinitrile et un second additif qui est le 4,4,4-trifluorobutenoate d’éthyle. Le solvant de l’électrolyte peut être un carbonate cyclique ou linéaire. La matière active négative peut être du carbone dur. Le document CN114400377 décrit un élément électrochimique sodium-ion comprenant un électrolyte non-aqueux. L’électrolyte contient un premier additif qui est un composé nitrile pouvant être choisi parmi le succinonitrile, le glutaronitrile et l’hexanetrinitrile et un second additif qui est un thiosulfate. Le solvant de l’électrolyte peut être un carbonate cyclique ou linéaire. La matière active négative peut être du carbone dur. Le document WO2023/109708 décrit un élément électrochimique sodium-ion comprenant un électrolyte non-aqueux. L’électrolyte comprend un premier additif sous la forme d’un sel de sodium tel que NaNO 3 , NaBOB (bis(oxalato)borate de sodium), NaDFOB (difluro(oxalato)borate de sodium) et un second additif sous la forme d’un co-solvant, tel que le fluorobenzène et le succinonitrile. L’hexanenitrile peut être utilisé en tant que co-solvant, donc en forte proportion dans l’électrolyte. La concentration totale en sels de sodium va de 3 à 15 mol.L -1 . Il est indiqué que la matière active positive est un matériau à base de graphite. On cherche de nouveaux éléments électrochimiques sodium-ion présentant une durée de vie en cyclage élevée. Résumé A cet effet, l’invention propose un élément électrochimique sodium-ion comprenant un électrolyte comprenant du carbonate de vinylène (VC), de l’hexane-1,3,6-tricarbonitrile (HTCN), un ou plusieurs sels de sodium et un ou plusieurs solvants. Il a été découvert que l’association du carbonate de vinylène avec l’hexane-1,3,6-tricarbonitrile permettait de prolonger la durée de vie de l’élément en cyclage. Selon un mode de réalisation, l’élément électrochimique sodium-ion comprend une électrode positive comprenant une matière active positive choisie parmi : a) un oxyde de formule Na w (Ni x Fe y Mn z M t )O 2 où 0,9≤w≤1,1 ; 0 b) un polyanion ; c) le bleu de Prusse et ses analogues ; et d) des mélanges de ceux-ci. Selon un mode de réalisation, la matière active positive est un oxyde de formule Na w (Ni x Fe y Mn z M t )O 2 où 0,9≤w≤1,1 ; 0 Selon un mode de réalisation, l’élément électrochimique sodium-ion comprend une électrode négative comprenant une matière active négative qui est un carbone dur ou un carbone mou ou un mélange d’un carbone mou et d’un carbone dur. Selon un mode de réalisation, le sel de sodium est NaPF 6 . Selon un mode de réalisation, les sels de sodium sont NaPF 6 en mélange avec du bis(fluorosulfonyl)imidure de sodium Na(FSO 2 ) 2 N (NaFSI). Selon un mode de réalisation, les solvants sont le carbonate de propylène et le carbonate d’éthyle méthyle. Selon un mode de réalisation, le sel de sodium est NaPF 6 , les solvants sont le carbonate de propylène et le carbonate d’éthyle méthyle, la matière active positive est un oxyde de formule Na w (Ni x Fe y Mn z M t )O 2 où 0,9≤w≤1,1 ; 0 Selon un mode de réalisation, x≤0,5 ; y≤0,5 ; z≤0,5 ; x+y+z=1 et t=0. Selon un mode de réalisation, x=y=z=1/3. Selon un mode de réalisation, la proportion massique de carbonate de vinylène va de 0,5 à 5% exprimée par rapport à la masse totale dudit un ou plusieurs sels de sodium et dudit un ou plusieurs solvants. Selon un mode de réalisation, la proportion massique de carbonate de vinylène va de 1 à 3% exprimée par rapport à la masse totale dudit un ou plusieurs sels de sodium et dudit un ou plusieurs solvants. Selon un mode de réalisation, la proportion massique d’hexane-1,3,6-tricarbonitrile va de 0,5 à 3% exprimée par rapport à la masse totale dudit un ou plusieurs sels de sodium et dudit un ou plusieurs solvants. Selon un mode de réalisation, la proportion massique d’hexane-1,3,6-tricarbonitrile va de 1 à 2% exprimée par rapport à la masse totale dudit un ou plusieurs sels de sodium et dudit un ou plusieurs solvants. Selon un mode de réalisation, le carbonate de propylène représente de 10 à 30% du volume total de solvants, le carbonate d’éthyle méthyle représente de 90 à 70% du volume total de solvants. Brève description de la figure FIG. 1 représente la variation du ratio entre la capacité déchargée par les éléments A, B et C et leur capacité initiale en fonction du numéro de cycle. Description détaillée des modes de réalisation Electrolyte : L’électrolyte de l’élément sodium-ion comprend un ou plusieurs solvants, un ou plusieurs sels de sodium, du carbonate de vinylène et de l’hexane-1,3,6-tricarbonitrile. L'electrolyte peut être liquide ou gélifié. Le solvant peut être choisi parmi les carbonates cycliques saturés, les carbonates cycliques insaturés, les carbonates linéaires, les esters d’alkyle, les esters cycliques (lactones), les éthers linéaires, les éthers cycliques et des mélanges de ceux-ci. Parmi les carbonates cycliques saturés, on peut citer le carbonate d’éthylène (EC), le monofluorocarbonate d’éthylène (FEC), le carbonate de propylène (PC), le carbonate de butylène (BC) et les mélanges de ceux-ci. Parmi les carbonates linéaires, on peut citer le carbonate de diméthyle (DMC), le carbonate de diéthyle (DEC), le carbonate de méthyle éthyle (EMC), le carbonate de dipropyle (DPC) et les mélanges de ceux-ci. L’électrolyte peut être exempt de monofluorocarbonate d’éthylène (FEC). De préférence, le ou les carbonates cycliques représentent 50% ou moins du volume total des solvants et les carbonates linéaires représentent 50% ou plus du volume total des solvants. Le ou les carbonates cycliques peuvent représenter de 10 à 40% ou de 20 à 30% du volume total des solvants et les carbonates linéaires peuvent représentent de 60 à 90% ou de 70 à 80% du volume total des solvants. Selon un mode de réalisation, l’électrolyte comprend un mélange de carbonate de propylène (PC) et de carbonate de méthyle éthyle (EMC). Parmi les esters d’alkyle, on peut citer l'acétate de méthyle, l'acétate d'éthyle, le propionate de méthyle, le propionate d'éthyle, le propionate de butyle, le butyrate de méthyle, le butyrate d'éthyle, le butyrate de propyle et les mélanges de ceux-ci. Parmi les éthers, on peut citer le tétrahydrofurane (THF), le 1,3-dioxolane, l'éther de diméthyle (DME) ou de diéthyle (DEE) et les mélanges de ceux-ci. Selon un mode de réalisation, l’électrolyte est dépourvu d’éther ou d’ester. La proportion massique de carbonate de vinylène est généralement inférieure à 10 % par rapport à la masse totale dudit un ou plusieurs sels de sodium et dudit un ou plusieurs solvants. Elle peut aller de 0,5 à 5% ou de 1 à 3%. La proportion massique d’hexane-1,3,6-tricarbonitrile est généralement inférieure à 10% par rapport à la masse totale dudit un ou plusieurs sels de sodium et dudit un ou plusieurs solvants. Elle peut aller de 0,5 à 3% ou de 1 à 2%. Selon un mode de réalisation, l’électrolyte ne contient pas d’autre additif que le carbonate de vinylène et l’hexane-1,3,6-tricarbonitrile. Le sel de sodium peut être hexafluoré ou tétrafluoré. Il peut être choisi dans le groupe consistant en NaPF 6 , NaBF 4 , NaClO 4 , NaAsF 6 , NaSbF 6 . De préférence, il s’agit de NaPF 6 . Le sel de sodium peut aussi être choisi parmi le bis(fluorosulfonyl)imidure de sodium Na(FSO 2 ) 2 N (NaFSI), le bis(trifluorométhanesulfonyl)imidure de sodium NaN(CF 3 SO 2 ) 2 (NaTFSI), le tris(fluorométhanesulfonyl)méthylure de sodium NaC(CF 3 SO 2 ) 3 (NaTFSM), le bis(pentafluoroéthylsulfonyl)imidure de sodium NaN(C 2 F 5 SO 2 ) 2 (NaBETI), le 4,5-dicyano-2-(trifluoromethyl) imidazolide de sodium (NaTDI), le bis(oxalato)borate de sodium (NaBOB), le difluoro(oxalato)borate de sodium (NaDFOB), le tris(pentafluoroethyl)trifluorophosphate de sodium NaPF 3 (CF 2 CF 3 ) 3 (NaFAP), le difluorophosphate de sodium NaPO 2 F 2 et des mélanges de ceux-ci. La concentration totale des sels de sodium va en général de 0,7 et 2 mol.L -1 ou de 1 à 1,5 mol.L - 1 . De préférence, l’électrolyte contient un mélange de carbonate de propylène (PC) et de carbonate de méthyle éthyle (EMC) comme solvants, NaPF 6 comme sel de sodium et du carbonate de vinylène et de l’hexane-1,3,6-tricarbonitrile comme seuls additifs. Electrode positive : L’électrode positive comprend un collecteur de courant dont au moins l’une des faces est revêtue d'une couche d'une composition de matières actives positives, laquelle comprend une ou plusieurs matières actives et éventuellement un ou plusieurs liants et un ou plusieurs matériaux conducteurs électroniques. Le collecteur de courant positif est un feuillard métallique plein ou perforé qui peut être en aluminium ou en un alliage d'aluminium ou en acier ou en acier inoxydable. Son épaisseur peut être située dans la plage allant de 6 à 30 µm ou de 5 à 20 µm ou de 10 à 15 µm, de préférence de 10 à 15 µm. La matière active positive peut être choisie parmi : a) un oxyde lamellaire de formule NaMO 2 où M désigne au moins un métal de transition ; b) un polyanion ; c) un composé du bleu de Prusse ou ses analogues dont la formule est A x P[R(CN) 6 ] y .zH 2 O, où A est un cation alcalin, et P et R sont des cations divalents ou trivalents de métaux de transition, 0≤x≤2 ; y≤1 ; 0≤z ; et d) des mélanges de ceux-ci. Parmi les composés de type a), ceux préférés ont pour formule Na w (Ni x Fe y Mn z M t )O 2 où 0,9≤w≤1,1 ; 0 Parmi les composés de type b), ceux préférés sont les phosphates, tels que Na 3 V 2 (PO 4 ) 3 et Na 3 V 2 (PO 4 ) 2 F 3 . Parmi les composés de type c), Na 2 Mn[Fe(CN) 6 ] est préféré. Une encre est préparée par dispersion d’une ou plusieurs matières actives positives dans un solvant ou dans un mélange de plusieurs solvants organiques ou aqueux. Eventuellement, un liant et un matériau conducteur électronique sont ajoutés à la dispersion. En faisant varier la quantité de solvant incorporée dans le mélange, on peut faire varier la viscosité de l'encre avant qu'elle soit déposée sur une face du collecteur de courant. Le collecteur de courant revêtu d'encre est séché et ensuite laminé pour que son épaisseur soit ajustée. Après évaporation du ou des solvants, on obtient une couche d'une composition d’une ou plusieurs matières actives dont les proportions des divers constituants sont typiquement : - de 80 à 98% ou de 90 à 95% en masse d’une ou plusieurs matières actives positives, - de 1 à 10% ou de 2 à 5% en masse d’un ou plusieurs liants, - de 0,1 à 10% ou de 2 à 5% en masse d’un ou plusieurs matériaux conducteurs élec-troniques. Le liant peut être choisi parmi le poly(fluorure de vinylidène) (PVDF) et ses copoly-mères, le polytétrafluoroéthylène (PTFE) et ses copolymères, le polyacrylonitrile (PAN), le poly(méthacrylate de méthyle ou de butyle), le poly(chlorure de vinyle) (PVC), le poly(formal de vinyle), le polyester, les polyéther-amides séquencés, les polymères d’acide acrylique, d’acide méthacrylique, d’acrylamide, d’acide itaco-nique, d’acide sulfonique, les élastomères, et les composés cellulosiques tels que la carboxyméthylcellulose (CMC). Les élastomères utilisables en tant que liant peuvent être choisis parmi le styrène-butadiène (SBR), le butadiène-acrylonitrile (NBR), le butadiène-acrylonitrile hydrogéné (HNBR). Ledit au moins un liant peut être dispersible en milieu aqueux, tel que le polytétrafluoroéthylène (PTFE), la carboxyméthylcellulose (CMC), le styrène-butadiène (SBR), le butadiène-acrylonitrile (NBR), le butadiène-acrylonitrile hydrogéné (HNBR) et l’alcool polyvinylique (PVA). Le matériau conducteur électronique est généralement choisi parmi le graphite, le noir de carbone, le noir d'acétylène, la suie, le graphène, les fibres de carbone, les nano-tubes de carbone ou un mélange de ceux-ci. Electrode négative : L’électrode négative comprend un collecteur de courant dont au moins l’une des faces est revêtue d'une couche d'une composition de matières actives négatives, laquelle comprend une ou plusieurs matières actives négatives et éventuellement un ou plusieurs liants et un ou plusieurs matériaux conducteurs électroniques. La matière active peut être du carbone dur ou du carbone mou ou un mélange de ceux-ci. De préférence, il s’agit de carbone dur car celui-ci présente une capacité et une stabilité en cyclage plus élevées que le carbone mou. De préférence encore, l’électrode négative ne contient pas d’autre matière active que du carbone dur. On entend par carbone dur un carbone ne pouvant pas se transformer en graphite (non graphitisable), même s’il est porté à une température dépassant 2500 °C. Il présente généralement une structure désordonnée, non cristalline. Il est obtenu par pyrolyse sous atmosphère inerte d’un précurseur à une température d’environ 1000°C. Le précurseur peut être un polymère synthétique tel qu’une résine phénolique, de la polyaniline (PANI) et du polyacrylonitrile (PAN). Il peut être un biopolymère tel que du saccharose, du glucose, de la cellulose, du coton et du chitosane. Il peut être issu de la biomasse brute telle que des feuilles, des algues, de la paille de blé et du pin. On entend par carbone mou un carbone susceptible de se transformer en graphite (graphitisable) par pyrolyse d’un précurseur à une température d’environ 3000°C. Ce précurseur peut être du polychlorure du vinyle (PVC) ou du coke de pétrole. Le collecteur de courant est de préférence un support conducteur bidimensionnel tel qu'un feuillard plein ou perforé, de préférence en aluminium ou en alliage à base d’aluminium. Le collecteur de courant peut être revêtu sur l’une ou ses deux faces d’une couche de carbone. Son épaisseur peut aller de 3 à 25 µm, de préférence de 10 à 15 µm. Pour obtenir la composition de matière active négative, on prépare une encre en dispersant dans un solvant ou dans un mélange de solvants, de préférence aqueux, une ou plusieurs matières actives négatives, et éventuellement un ou plusieurs liants et un ou plusieurs composés conducteurs électroniques. Le ou les liants peuvent être choisis dans la même liste que celle décrite en relation avec l’électrode positive, sans être nécessairement les mêmes que ceux de l’électrode positive. De même, le ou les matériaux conducteurs électroniques peuvent être choisis dans la même liste que celle décrite en relation avec l’électrode positive, sans être nécessairement les mêmes que ceux de l’électrode positive. Le collecteur de courant revêtu d'encre est séché et ensuite laminé pour que son épaisseur soit ajustée. Après évaporation du ou des solvants, on obtient une couche d'une composition d’une ou plusieurs matières actives dont les proportions des divers constituants sont typiquement : - de 85 à 98 % ou de 90 à 98 % en masse d’une ou plusieurs matières actives négatives, - de 1 à 10 % ou de 1 à 5 % en masse d’un ou plusieurs liants, - de 0 à 5 % en masse ou de 1 à 5 % d'un ou plusieurs matériaux conducteurs électroniques. Séparateur : Un séparateur est généralement intercalé entre une électrode négative et une électrode positive pour éviter d’éventuels courts-circuits. Il empêche le contact électrique entre une électrode négative et une électrode positive mais permet néanmoins le transport des ions entre ces deux électrodes. Le matériau du séparateur peut être choisi parmi les matériaux suivants : une polyoléfine, par exemple le polypropylène et le polyéthylène, un polyester, des fibres de verre liées entre elles par un polymère, le polyimide, le polyamide, le polyaramide, le polyamideimide et la cellulose. Le polyester peut être choisi parmi le téréphtalate de polyéthylène (PET) et le téréphtalate de polybutylène (PBT). Avantageusement, le polyester ou le polypropylène ou le polyéthylène contient ou est revêtu d’un matériau choisi dans le groupe consistant en un oxyde métallique, un carbure, un nitrure, un borure, un siliciure et un sulfure. Ce matériau peut être SiO 2 ou Al 2 O 3 . Le séparateur peut être revêtu d’un revêtement organique, par exemple comprenant un acrylate ou PVDF ou P(VdF-HFP). Un séparateur préféré est constitué de polyéthylène ou est constitué de l’association de trois couches qui sont polypropylène PP / polyéthylène PE / polypropylène PP. Un élément électrochimique sodium-ion préféré comprend : - une électrode négative comprenant une matière active qui est du carbone dur, - une électrode positive comprenant une matière active de formule Na w (Ni x Fe y Mn z M t )O 2 où 0,9≤w≤1,1 ; 0 - un électrolyte comprenant un mélange de carbonate de propylène (PC) et de carbonate de méthyle éthyle (EMC) comme solvants, NaPF 6 comme sel de sodium, du carbonate de vinylène et de l’hexane-1,3,6-tricarbonitrile comme seuls additifs. L’élément électrochimique est fabriqué de manière conventionnelle. Il peut être de format prismatique, cylindrique, pochette ou bouton. Exemples Trois éléments électrochimiques sodium-ion A, B et C ont été fabriqués. Dans ces trois éléments, l’électrode négative contient du carbone dur comme matière active et l’électrode positive contient Na(Ni 1/3 Fe 1/3 Mn 1/3 )O 2 comme matière active. Les éléments A, B et C diffèrent par la composition de leur électrolyte. Celle-ci est indiquée dans le Tableau 1 ci-après. Les pourcentages des solvants sont exprimés en volume. Les pourcentages des additifs sont exprimés par rapport à la masse totale des solvants et de NaPF 6 . Les éléments ont été cyclés à 25°C aux régimes de C/3 et D/3. Elément Composition d’électrolyte Numéro de cycle correspondant à un pourcentage de la capacité initiale de 90% A* EC/PC/EMC (20/20/60) NaPF 6 1 mol.L -1 + 2% FEC 82 B* PC/EMC (20/80) NaPF 6 1 mol.L -1 + 2% VC 195 C PC/EMC (20/80) NaPF 6 1 mol.L -1 + 2% VC+ 1% HTCN 240 *Elément hors invention Les résultats du test de cyclage de ces éléments ont été représentés à la FIG. 1 . On constate que l’élément qui conserve le plus longtemps sa capacité initiale au cours du cyclage est l’élément C. L’électrolyte de l’élément C contient l’association de carbonate de vinylène (VC) et d’hexane-1,3,6-tricarbonitrile (HTCN). La comparaison entre l’élément C et l’élément B montre l’effet bénéfique de l’hexane-1,3,6-tricarbonitrile sur la durée de vie de l’élément en cyclage. Elément électrochimique sodium-ion comprenant un électrolyte comprenant du carbonate de vinylène, de l’hexane-1,3,6-tricarbonitrile, un ou plusieurs sels de sodium et un ou plusieurs solvants. Elément électrochimique sodium-ion selon la revendication 1, comprenant une électrode positive comprenant une matière active positive choisie parmi : a) un oxyde de formule Na w (Ni x Fe y Mn z M t )O 2 où 0,9≤w≤1,1 ; 0 b) un polyanion ; c) le bleu de Prusse et ses analogues ; et d) des mélanges de ceux-ci. Elément électrochimique sodium-ion selon la revendication 2, dans lequel la matière active positive est un oxyde de formule Na w (Ni x Fe y Mn z M t )O 2 où 0,9≤w≤1,1 ; 0 Elément électrochimique sodium-ion selon l’une des revendications précédentes, comprenant une électrode négative comprenant une matière active négative qui est un carbone dur ou un carbone mou ou un mélange d’un carbone mou et d’un carbone dur. Elément électrochimique sodium-ion selon l’une des revendications précédentes, dans lequel le sel de sodium est NaPF 6 . Elément électrochimique sodium-ion selon l’une des revendications précédentes, dans lequel les sels de sodium sont NaPF 6 en mélange avec du bis(fluorosulfonyl)imidure de sodium Na(FSO 2 ) 2 N (NaFSI). Elément électrochimique sodium-ion selon l’une des revendications précédentes, dans lequel les solvants sont le carbonate de propylène et le carbonate d’éthyle méthyle. Elément électrochimique sodium-ion selon les revendications 3, 4, 5 et 7, dans lequel : - le sel de sodium est NaPF 6 , - les solvants sont le carbonate de propylène et le carbonate d’éthyle méthyle, - la matière active positive est un oxyde de formule Na w (Ni x Fe y Mn z M t )O 2 où 0,9≤w≤1,1 ; 0 - la matière active négative est un carbone dur. Elément électrochimique sodium-ion selon la revendication 8, dans lequel x≤0,5 ; y≤0,5 ; z≤0,5 ; x+y+z=1 et t=0. Elément électrochimique sodium-ion selon la revendication 9, dans lequel x=y=z=1/3. Elément électrochimique sodium-ion selon l’une des revendications précédentes, dans lequel la proportion massique de carbonate de vinylène va de 0,5 à 5% exprimée par rapport à la masse totale dudit un ou plusieurs sels de sodium et dudit un ou plusieurs solvants. Elément électrochimique sodium-ion selon la revendication 11, dans lequel la proportion massique de carbonate de vinylène va de 1 à 3% exprimée par rapport à la masse totale dudit un ou plusieurs sels de sodium et dudit un ou plusieurs solvants. Elément électrochimique sodium-ion selon l’une des revendications précédentes, dans lequel la proportion massique d’hexane-1,3,6-tricarbonitrile va de 0,5 à 3% exprimée par rapport à la masse totale dudit un ou plusieurs sels de sodium et dudit un ou plusieurs solvants. Elément électrochimique sodium-ion selon la revendication 13, dans lequel la proportion massique d’hexane-1,3,6-tricarbonitrile va de 1 à 2% exprimée par rapport à la masse totale dudit un ou plusieurs sels de sodium et dudit un ou plusieurs solvants. Elément électrochimique sodium-ion selon l’une des revendications 8 à 14, dans lequel : - le carbonate de propylène représente de 10 à 30% du volume total de solvants, - le carbonate d’éthyle méthyle représente de 90 à 70% du volume total de solvants.